"ポリエステル、ポリアクリレート、ポリオレフィン、ポリウレタン、エチレン酢酸ビニルポリマー、スチレンブロックコポリマーまたはそれらの混合物から選択される少なくとも1種のポリマー、少なくとも1種の粘着付与剤、および任意に添加剤を含んでなる感圧接着剤材料のコアを含んでなるペレット状ホットメルト感圧接着剤であって、接着剤材料が80~150°Cの軟化点を有し、25°Cで粘着性表面を有し、各接着剤ペレットがポリマー膜からなる外殻を有し、それによってペレットが不粘着性表面を有し、a膜形成材料が、120°C未満の融点を有する熱可塑性ポリマーを含んでなり、b各ペレットが、ポリマー膜によって完全に包囲されており、c膜が、連続膜として適用されたものである、ホットメルト感圧接着剤。ペレットがそれぞれ15g未満の重量および/または各方向に25mm未満の直径を有する、請求項1に記載のホットメルト感圧接着剤。ペレットが円筒形または球形をほぼ有する、請求項2に記載のホットメルト感圧接着剤。殻の膜形成材料が20重量未満の蝋を含んでなる、請求項1~3のいずれかに記載のホットメルト感圧接着剤。膜形成材料の量が接着剤材料の12重量未満である、請求項1~4のいずれかに記載のホットメルト感圧接着剤。ペレットが45°C未満の温度で易流動性である、請求項1~5のいずれかに記載のホットメルト感圧接着剤。膜形成材料の融点が接着剤の軟化点以下である、請求項1~6のいずれかに記載のホットメルト感圧接着剤。膜形成材料が、場合により15までの少なくとも油および/または蝋を含有してよい、ポリエチレン、ポリプロピレン、ポリエステル、ポリアクリレート、エチレン酢酸ビニルポリマー、スチレンブロックコポリマーまたはそれらの混合物から選択される、請求項1~7のいずれかに記載のホットメルト感圧接着剤。連続ポリマー膜が、膜形成組成物を融点より高い温度に加熱することによって製造されたものである、請求項1~8のいずれかに記載のホットメルト感圧接着剤。ペレットが、共押出法によって製造されたものである、請求項1~9のいずれかに記載のホットメルト感圧接着剤。請求項1~10のいずれかに記載のホットメルト感圧接着剤を塊状材料として供給し、ペレットを吐出し、加圧ガスまたは真空供給装置によって溶融装置に輸送する、ホットメルト感圧接着剤の溶融装置への供給方法。感圧接着剤の均質な混合物を生成して適用するためにペレットを溶融する、請求項11に記載の方法。請求項1~10のいずれかに記載のペレット状ホットメルト接着剤の、感圧接着剤としての使用。自動運転供給装置、好ましくは真空運転供給装置における、請求項13に記載の使用。従って、塊状で供給でき、自動供給システムによって処理できるペレット状ホットメルト感圧接着剤PSAの供給に対する要求が存在する。しかしながら、先行技術は、長期の不粘着性を示し、物理的に安定な被膜を有する顆粒材料を製造するための接着剤または方法を提供していない。本発明の目的は、塊状で供給できる顆粒状PSAを提供することである。しかしながら付加的には、接着剤は、貯蔵でき、後に、より小さい適当な小分け品として適用部位にある適用装置に自動的に輸送および供給できる形態で提供されるべきである。ペレットは、接着剤の特性に悪影響を及ぼさずに接着剤と一緒に溶融できる不粘着性被膜で被覆すべきである。被覆膜は接着剤と均質に混合できなければならない。更に、接着剤ペレットは、貯蔵および輸送の間、不粘着性でなければならない。本発明の目的は、ポリエステル、ポリアクリレート、ポリオレフィン、ポリウレタン、エチレン酢酸ビニルポリマーEVA、ポリスチレンブロックコポリマーまたはそれらの混合物から選択される少なくとも1種のポリマー、少なくとも1種の粘着付与剤、および任意に添加剤を含んでなる感圧接着剤材料のコアを含んでなるペレット状ホットメルト感圧接着剤であって、接着剤材料が80~150°Cの軟化点を有し、25°Cで粘着性表面を有し、各接着剤ペレットがポリマー膜からなる外殻を有し、それによってペレットが不粘着性表面を有し、膜が不粘着性材料であり、膜形成材料が、120°C未満の融点を有する熱可塑性ポリマーを含んでなり、各ペレットがポリマー膜によって完全に包囲されており、膜が連続膜として適用されたものである、ホットメルト感圧接着剤を提供することによって達成される。本発明の別の目的は、顆粒状感圧接着剤を溶融装置に供給する方法を提供することである。PSA顆粒は不粘着性連続被膜で被覆されており、それによって、顆粒は塊状で供給でき、真空供給装置によって輸送することができる。用語ペレットは、それぞれ15gまでの重量を有し、対称または非対称形状を示す小さい寸法の粒子を包含する。その寸法は各方向に25mm未満であり、下限値は1mmである。本発明のペレットは、45°C未満の温度で易流動性である。易流動性条件下では、ペレットが、表示温度で重力の影響を受けて垂直管を流通すると理解される。管は直径10cm、長さ50cmを有してよい。ペレットは流動し、目詰まりや粘着や閉塞は観察されない。ペレットおよび管の温度は45°C以下である。多くの熱可塑性合成ポリマーは、適当な感圧材料に使用することができる。これらのポリマーは、可塑剤、粘着付与剤、油および他の添加剤のような他成分と混合して、感圧接着剤PSAを生成することができる。本発明に使用する接着剤材料の主ポリマーとして、接着剤に感圧性を付与し、粘着付与剤、可塑剤および他の成分と適合性であって実質的に均質なメルトを生成する熱可塑性ポリマーの全てを選択することができる。接着剤は室温で固体であり、溶融状態で適用される。接着剤が溶融状態の間も均質であることが必要である。入手可能な各種熱可塑性材料を、接着剤材料に使用することができる。それらは、熱可塑性のポリエステル、ポリアクリレート、ポリオレフィン、ポリウレタン、エチレン酢酸ビニルポリマーEVA、ポリスチレンコポリマーまたはそれらの混合物から選択する。好ましくは、これらのポリマーは反応しない。そのような熱可塑性ポリマーの例は、弾性ポリマー、例えばスチレンブロックコポリマー、例えばSIS、SBS、SEBS、S、SIBS;エチレン酢酸ビニルポリマーEVAおよび他のエチレンコポリマー、例えばエチレン/メタクリレート、エチレン/n-ブチルアクリレートおよびエチレン/アクリル酸ポリマー;ポリオレフィン、例えばポリエチレン、ポリプロピレンおよびコポリマー、非晶質ポリ-α-オレフィンAPAO;ポリ酢酸ビニルおよびコポリマー;種々のアクリル単量体からのポリメタアクリレート、例えばアルキルメタアクリレート、ヒドロキシアルキルメタアクリレート、アクリルアミド;ポリエステル;ポリビニルアルコール;ポリウレタン;ビニルモノマーとポリアルキレンオキシドのコポリマーである。そのようなポリマーは、様々な組成および分子量で市販されている。当業者は、必要とされている接着剤の用途に応じて、融点、粘度または接着性によって、有用な熱可塑性ポリマーを容易に選択することができる。そのようなPSA材料は、熱可塑性ポリマー並びに場合により可塑剤および他の成分と組み合わせて粘着付与樹脂を付加的に含有してよい。本発明の接着剤材料に有用な粘着付与樹脂は、天然樹脂および改質樹脂、ポリテルペン樹脂、フェノール変性炭化水素樹脂、脂肪族および芳香族炭化水素樹脂、水素化炭化水素、水素化樹脂、水素化樹脂エステルおよびロジンを包含する。ロジンおよびその誘導体の例は、ウッドロジン、トールオイル、コロホニー、ガムロジン、ウッドロジンとそのエステル、水素化物または脱水素化物を含むロジンエステル樹脂を包含する。テルペン樹脂は例えば、天然および合成のテルペン、ポリテルペンおよびテルペンエステル;芳香族または混合脂肪族-芳香族の粘着付与樹脂、例えばシクロペンタジエン、ジシクロペンタジエンのポリマー;スチレン樹脂、例えばスチレン、α-メチルスチレン、ビニルトルエン、メトキシスチレン、t-ブチルスチレン、クロロスチレンのコポリマー;単量体である1,3-ブタジエン、cis-1,3-ペンタジエン、trans-1,3-ペンタジエン、2-メチル-1,3-ブタジエン、2-メチル-2-ブテンおよび他の共重合性単量体の脂肪族樹脂、または脂肪族石油炭化水素樹脂を包含する。粘着付与樹脂が約80°C~150°Cの軟化点環球法、ASTME2858に従って測定を有することが好ましい。接着剤組成物は、そのような樹脂をコアの接着剤材料に対して10~60重量含有する。付加的に、可塑剤をPSAに添加してよい。可塑剤は好ましくは、粘度調整のために使用し、接着剤材料に0~25重量、好ましくは5~20重量添加する。適当な可塑剤は、薬用ホワイトオイル、ナフテン系鉱油、フタレート、アジペート、ポリプロピレンオリゴマー、ポリブテンオリゴマー、ポリイソプレンオリゴマー、水素化ポリイソプレンおよび/またはポリブタジエンオリゴマー、ベンゾエートエステル、植物油または動物油、およびそれらの誘導体である。可塑剤の例は、水素化可塑剤、例えばポリブテンの油またはオリゴマーを包含する。1000~6000g/molの分子量を有する一価または多価アルコール、例えばポリアルキレングリコールを使用してもよい。適当な可塑剤の別の群はエステルであり、その例は、液体ポリエステルおよびグリセロールエステル、例えばグリセロールジアセテート、グリセロールトリアセテート、ネオペンチルグリコールジベンゾエート、グリセリルトリベンゾエート、ペンタエリスリトールテトラベンゾエートおよび1,4-シクロヘキサンジメタノールジベンゾエートを包含する。芳香族ジカルボン酸エステルに基づく可塑剤を使用することもでき、その例は、フタル酸、イソフタル酸またはテレフタル酸のエステルである。スルホン酸のエステルも、可塑剤として使用できる。脂肪酸も適当な可塑剤である。そのような成分は市販されている。任意に、0~20重量の蝋をPSAに添加してよい。その量は、一方では粘度が所望の範囲に低下し、他方では接着性が悪影響を受けないように選択する。蝋は、天然起源または合成起源であってよい。適当な天然蝋は、植物蝋、動物蝋、鉱蝋または石油化学蝋である。適当な化学変性蝋は、硬蝋、例えばモンタンエステル蝋、サソール蝋などである。適当な合成蝋は、ポリアルキレン蝋およびポリエチレングリコール蝋である。好ましい蝋は、石油化学蝋、例えばペトロラタム、マイクロワックスおよび合成蝋、特にポリエチレン蝋、ポリプロピレン蝋、場合によりPEまたはPPコポリマー、フィッシャートロプシュ樹脂、パラフィン蝋または微晶質蝋である。また、他の典型的な助剤および添加剤を、適当なPSA材料に配合してよい。その例は、安定剤、酸化防止剤、光安定剤および/または接着促進剤である。それらの機能は、処理、貯蔵または使用の際に起こる分解からポリマーを保護することである。使用に適した安定剤、特に紫外線安定剤または酸化防止剤は、亜リン酸塩、フェノール、高分子量立体障害フェノール、多官能性フェノール、イオウ含有フェノールおよびリン含有フェノールを包含する。本発明において適当な化合物は、例えばヒドロキノン、ヒドロキノンメチルエーテルまたはフェノチアジンである。その選択および特性は当業者に知られている。それらは、接着剤材料に、典型的には3重量まで、好ましくは約0.1~2重量の量で添加する。接着剤組成物は、別の相溶性ポリマー、充填材、顔料、染料、油、香料および他の一般的な添加剤を付加的に含有してよい。PSA型ホットメルト接着剤は一般に、例えば、EP0451920またはEP1493794に開示されているようなスチレンブロックコポリマー、WO02/010307のアクリレート型接着剤、DE19944225のポリオレフィン型接着剤、DE102006054196に開示されているEVA型接着剤に基づいて、当業者に知られている。そのようなPSA材料は、約80~150°C、好ましくは130°Cまで、特に120°C未満の軟化点を有してよい。そのようなタイプのPSAを、コア材料として使用できる。ペレットの外殻は、少なくとも1種の熱可塑性エラストマーを含んでなる膜形成材料によって形成し、25°C、好ましくは45°Cまでの周囲温度で不粘着性である。そのような膜形成ポリマーの化学組成は、先に記載したポリマーと類似してよい。しかしながら、PSAの熱可塑性ポリマーとは対照的に、ポリマーが粘着性を有さないことが要求される。そのようなポリマーは、その分子量、ガラス転移温度または化学組成によって選択できる。先に記載したように、膜形成ポリマーは、エチレン系ポリマー、例えばエチレン酢酸ビニルEVA、エチレンアクリレート、エチレンメタクリレート、エチレンメチルアクリレート、エチレンメチルメタクリレート;高密度および低密度ポリエチレン;ポリエステル、例えばポリエチレンテレフタレート、ポリブチレンテレフタレート、熱可塑性ポリカーボネート;ポリプロピレンを含むアタクチックポリ-α-オレフィン、アタクチックポリプロピレンなど;ポリウレタン;スチレン/アクリロニトリル、スチレン/ブタジエンゴム、ポリブタジエンゴム;ポリアクリレートから選択する。ポリマーがPSAのポリマーと異なることが好ましい。エチレン系ポリマーの例は、チーグラーナッタ触媒重合によって得たLDPE、VLDPE、LLDPE、MDPE、または気相ランダム重合によって得たLDPE、EVA、EAA、EMA、EBA、或いはチーグラーナッタ触媒重合またはシングルサイト触媒重合またはメタロセン触媒重合によって得たEO、EP、EB、EH、ESIコポリマーである。ブロックコポリマーの例は、スチレン-ブタジエンSB、スチレン-ブタジエン-スチレンSBS、スチレン-イソプレン-スチレンSIS、スチレン-イソプレンSI、スチレン-エチレン-ブチレン-スチレンSEBS、スチレン-エチレン-ブチレンSEB、スチレン-エチレンプロピレン-スチレンSおよびスチレン-エチレンプロピレンを包含する。膜形成ポリマーは、70°C~130°C、好ましくは90°C~120°CのDSCによって測定した融点を有する。膜形成材料は、他の添加剤および助剤、好ましくは材料の加工に必要とされる添加剤および助剤を含有してもよい。本発明の1つの態様では、膜形成材料に対して20重量未満、好ましくは15重量未満の少量でしか低分子量蝋のような材料を含有しない膜形成材料を使用する。本発明の別の態様では、膜形成材料に対して1~15重量の少なくとも1種の可塑剤を含有する膜形成材料を使用する。そのような可塑剤は、パラフィン系油、ナフテン系油および/または鉱油のような炭化水素油から選択することが好ましい。これは、接着剤の溶融および適用の際に、接着剤と膜ポリマーを均質化する過程を促進できる。膜形成材料は、70°C~130°C、120°C未満の融点を有する。殻の膜形成材料とコアのPSAとは相溶性である。それらは均質な混合物を形成し、混合物はメルトとして安定である。本発明の特定の態様では、膜形成材料は、接着剤材料の融点以下である軟化点を有する。膜形成材料は、不粘着性表面を有する被膜または膜を形成するように選択され、周囲に対するバリアを形成する。ペレット化接着剤の適用に先立って、膜形成材料を溶融状態で接着剤材料と混合する。これは、静的ミキサーまたは動的ミキサーのような混合装置によって、ポンピングによって、または溶融法で一般的な対流によって促進してよい。混合物は均質なPSAであり、溶融状態で適用される。ペレットの殻は、PSA材料とは異なったポリマーを含有する異なった組成物から製造する。膜は、約2~200μm、好ましくは10~100μm、特に20μm超の厚さを有してよい。膜厚は、ペレットの寸法に依存する。膜形成材料の量がPSAの量に対して多すぎると、接着剤の特性が低下する。膜が表面全体を被覆しないか、または薄すぎると、接着剤ペレットの流動性が確実には安定しない。膜形成材料の量は、接着剤材料に対して12重量まで、好ましくは約1~10重量、特に5重量超であってよい。外殻は連続被膜の形態を有してよい。そのような被膜は、膜形成組成物を融点より高い温度に加熱することによって形成できる。このことは、被覆後に被覆剤の融点より高い温度に加熱される粉末材料を適用することによって、または好ましくは、膜形成材料をメルトとして共押出および適用することによって実施できる。本発明のホットメルトPSAは、ペレット状または顆粒状で供給されるので、易流動性である。ペレットは、各方向に25mm未満、好ましくは20mm未満の寸法を有する。寸法の下限値は、1mm、好ましくは3mmである。ペレットの形状は、製造方法に応じて変化してよい。ペレットは、小さいピロー形、好ましくはボールのような球形を有してよい。別の好ましい態様では、ペレットは円筒形である。そのような場合、寸法は方向ごとに異なっており、例えば直径は2~10mm、一方向は25mmである。ペレットの形状が規則的である必要はなく、例えば、球形を圧縮または伸張したもの、対称なロッド、または顆粒の寸法が長くなりすぎない限りは不規則な形状を有するロッドであってよい。形状は製造方法に影響を受けており、例えば、ペレットを絞り出し、切断し、分離すると、部分的に丸い形状が得られる。様々な形状および寸法のペレットを混合することもできるが、好ましくはない。本発明の別の態様は、ペレットの重量に関する。ペレットは、典型的にはそれぞれ15g未満、好ましくは10g未満、最も好ましくは5g未満の重量を有する。粒子寸法が小さいほど、材料の流動性が高くなる。ペレットは、膜によって完全に被覆されている。ペレット全面が被覆されていることが必要である。そうでなければ、不粘着挙動の安定性が低下する。本発明のペレットは、45°Cまでの温度で易流動性を示す。この易流動性は、高温で貯蔵した後も安定している。この安定性は、以下の方法に従って試験することができる。プラスチック製または金属製の壁を有する10cm幅の管に、高さ10cmまでペレットを充填する。材料の上部に、重さ500gの板を置く。次いで、試験装置を35°Cのオーブンに7日間入れる。その後、被覆ペレットを試験する。被覆ペレットをオーブンから取り出し、室温約20°Cに冷却し、流動性試験装置に注ぐ。そのようなペレットの好ましい製造方法は、共押出法である。共押出法では、包装されるプラスチック材料をミキサー内で溶融混合し、次いで、まだ材料の軟化点より高いかまたはほぼ同等の温度で、適当な寸法を有するダイのオリフィスから絞り出すかまたは押し出す。オリフィスおよびダイは、常套の構造を有してよく、一般に、接着剤組成物がオリフィスを通ってポンプ輸送されるように接着剤組成物にスロット様形状または円筒様形状を付与するような構造を有する。ダイの温度は、接着剤組成物の融点より高く維持しなければならず、典型的には100°C~150°Cの範囲である。続いて、共押出において、包装されるPSAを包囲するように、被覆剤のポリマー膜形成材料をダイから同時に押し出し、それによって、包装される接着剤を完全に包囲する外殻を形成する。共押出技術はこの技術分野でよく知られており、共押出法に適した装置は当業者に知られている。周知のように、高温で材料を押し出すので、ダイから押し出した後、プラスチック材料およびそれを包囲する膜が直ちに冷却するように、典型的には共押出物を水中に押し出すか、または直ちに水に浸す。次いで、ポリマー膜によって被覆されたプラスチック材料が取扱いに十分なほど冷却するように、被覆された接着剤を、水浴または冷却媒体例えば、冷却グリコール、液体窒素、圧縮二酸化炭素などの中で、或いは周囲条件下で冷却する。好ましくはより強固にするための冷却後、被覆接着剤を、所望の寸法、形状または重量のペレットに機械的に切り取る。この工程によって、分離段階には顆粒切断部も被膜で完全に被覆されていることが不可欠である。従って、この工程におけるペレット温度は、被覆膜が伸張し、表面全体を被覆できるように選択しなければならない。そうでなければ、ペレットの流動性の長期安定性は確保できない。本発明の別の態様では、膜材料の軟化点が接着剤の軟化点以下である共押出法によって、ペレットを製造することができる。ペレットは冷却後、輸送のために容器、箱または袋で更に包装してよい。そのようなペレットを大量に処理できるよう、容器は物理的に安定な材料で製造したものであってよい。本発明の別の態様は、先に開示したような顆粒状感圧接着剤を溶融装置へ供給する方法であって、PSA顆粒を不粘着性連続被膜で被覆する方法を提供することである。PSAは、塊状の顆粒として、例えば容器としてまたは大袋として供給できる。容器の内容物は、既知の方法によって加工部位に吐出できる。ペレットの吐出後、ペレットを既知の装置、例えばスクリュー、ベルトコンベヤーおよび他のシステムによって輸送できる。加圧ガス例えば空気によって、または例えば真空供給システムにおける真空によって、ペレットを輸送することが好ましい。そのような処理では、ペレット表面に物理的摩擦が生じる。輸送システムの目詰まりおよびペレットの粘着を伴わず、本発明のペレットを輸送することができる。本発明の別の態様は、不粘着性連続膜で被覆されているそのようなPSAペレットの、適用装置の自動供給運転における使用である。共押出法によってホットメルト接着剤ペレットを製造することが好ましい。ペレットは不粘着性および易流動性であり、ベルト、スクリューまたは管で更に加工するために処理することができる。ペレットは、袋、ドラムまたはタンクのような大きい包装容器の中に貯蔵し、輸送することができる。消費者が更に加工する際、材料の一部を包装容器から取り出し、溶融装置に輸送することができる。この輸送は、既知の装置によって、好ましくは真空供給装置によって実施することができる。溶融槽で材料を溶融し、次いで、それを適用装置例えばノズルまたはロールにポンプ輸送することができる。ペレットは、それぞれの粒子について小さい体積を有するので、より小さい小分け品として接着剤を溶融装置に供給できる。従って、溶融槽で処理するPSA量を少なくすることができる。自動運転供給システムを使用することが可能である。溶融槽に手作業で供給する必要はない。接着剤の量は、既知の方法および装置によって容易に計量添加できる。少量のペレットしか溶融槽に供給しないので、溶融を促進することができる。溶融した材料のストックを低減することができる。溶融時の接着剤の分解を低減することができる。本発明の接着剤ペレットの利点は、ペレットの高度な自動処理を可能にする易流動性である。別の利点は、特に高温での、ペレットの向上した貯蔵安定性である。従って、PSAは、塊状で消費者に供給することができる。更に、接着剤の取扱性は改良され、真空供給装置においてまたは圧縮空気によって輸送できる。接着剤は小さい小分け品として供給できるので、溶融および適用工程において、より少量しか分解しない。"